"側鎖に少なくとも1個の式I:[式中、A及びBは、相互に独立に、5若しくは6個の原子の単環式環、5若しくは6個の原子の2個の隣接単環式環、8、9若しくは10個の原子の二環式環系、又は13若しくは14個の原子の三環式環系から選択される、非置換又は置換の炭素環式又は複素環式の芳香族基又は脂環式基を表し;Zは、架橋基を表し、R1は、ハロゲン、C1-C16アルコキシ、C1-C16アルキル、ニトロ又はニトリルを、好ましくはメトキシ、フッ素、塩素又はニトリルを表し、R2及びR3は、相互に独立に、水素、ハロゲン又はニトリル;非置換又はハロゲン置換C1-C12アルキルここで、1個以上のC原子、CH-又はCH2-基は、連結基により置換されていてもよいであり;好ましくはR2及びR3は、H、ニトリル又はフッ素である]により表される側方置換部分を有するポリマーを含む、光整列材料。式I:[式中、A及びBは、相互に独立に、5若しくは6個の原子の単環式環、5若しくは6個の原子の2個の隣接単環式環、8、9若しくは10個の原子の二環式環系、又は13若しくは14個の原子の三環式環系から選択される、非置換又は置換の炭素環式又は複素環式の芳香族基又は脂環式基を表し;Zは、架橋基を表し、R1は、ハロゲン、C1-C16アルコキシ、C1-C16アルキル、ニトロ又はニトリルを、好ましくはメトキシ、フッ素、塩素又はニトリルを表し、R2及びR3は、相互に独立に、水素、ハロゲン又はニトリル;非置換又はハロゲン置換C1-C12アルキルここで、1個以上のC原子、CH-又はCH2-基は、連結基により置換されていてもよいであり;好ましくはR2及びR3は、H、ニトリル又はフッ素である]により表される少なくとも1個の側方置換部分、及び重合性基を含む、化合物。式IV:[式中、Bは、非置換又は置換のベンゼン、フェニレン、ピリジン、トリアジン、ピリミジン、ビフェニレン、ナフタレン、フェナントレン、トリフェニレン、テトラリンを表し、R1は、ハロゲン、C1-C16アルコキシ、C1-C16アルキル、ニトロ又はニトリルを表し、R2及びR3は、水素及び/又はニトリルであり、Xは、二価芳香族基であるか;あるいはXは、-CH2-、-CO-、-CS-、-OCO-、-COO-、-NHCO-、-CONH-、-OCF2-、C1-C6アルキル-NCO-、-C1-C16アルキレンCOO-、-C1-C16アルキレンOCO-、-COOC1-C16アルキレン-、-OCOC1-C16アルキレン-、-OC1-C16アルキレン-、-C1-C16アルキレンO-、CH3NCO-、又は-SCS-、-OCS-、-SCO-であり、好ましくは1,4-フェニレン、-OCS-、-SCO-、-CS-、-CO-又は-OCO-であり、そして更に好ましくは-CO-又は-OCO-又は1,4-フェニレンであり;Zは、-COO-、-OCO-、-OCF2-、-CF2O-、-C1-C16アルキレンCOO-、-C1-C16アルキレンOCO-、-COOC1-C16アルキレン-、-OCOC1-C16アルキレン-、-OC1-C16アルキレン-、-C1-C16アルキレンO-、-CONCH3-、-CH3NCO-、-CONH-、-NHCO-、-OCH2-、-CH2O-、又は単結合を表し、Uは、水素、-CF3、-CF2H、-CH2F、-Q1-C1-C6アルキレン-CF3、-Q1-C1-C6アルキレン-CF2H、-Q1-C1-C6アルキレン-CH2F、-Q1-C1-C6アルキレン-CF2CF3、-Q1-C1-C6アルキレン-CF2CHF2、-Q1-C1-C6アルキレン-CF2CH2F、-Q1-C1-C6アルキレン-CFHCF3、-Q1-C1-C6アルキレン-CFHCHF2、-Q1-C1-C6アルキレン-CFHCH2F、-Q1-C1-C6アルキレン-CF2CH3、-Q1-C1-C6アルキレン-CFHCHF2、-Q1-C1-C6アルキレン-CF22CF3、-Q1-C1-C6アルキレン-CF22CHF2、-Q1-C1-C6アルキレン-CF22CH2F、-Q1-C1-C6アルキレン-CF22CH3、-Q1-C1-C6アルキレン-CF23CHF2、-Q1-C1-C6アルキレン-CF23CH2F、-Q1-C1-C6アルキレン-CF23CF3、-Q1-C1-C6アルキレン-CFCF32、-Q1-C1-C6アルキレン-CF2CHFCF3であり、そしてここで、1個以上のC原子、CH-又はCH2-基は、相互に独立に、置換されていないか、又は連結基により置換されており、そしてここで、Q1は、単結合又は-NH-、-NCH3-、-NH-CO-、-CO-NH-、-NH-CO-O-、-O-CO-NH-、-NH-CONH-、-O-、-CO-、-COO-、-OCO-、-S-、-CS-、-SCS-、-SCO-、-CH=CH-、-C≡C-若しくは-O-CO-O-を表し、好ましくはQ1は、-O-、-CO-、-COO-、-OCO-又は単結合を表し、Dは、非置換又は置換の脂肪族、芳香族又は脂環式重合性基を、好ましくは1~40個の炭素原子を有するジアミン基を表し、y及びzは、それぞれ相互に独立に、1、2、3又は4、好ましくは1又は2であり;wは、1、2、3、4であり、そして好ましくは1又は2であり、S1及びS2は、それぞれ相互に独立に、単結合又はスペーサー単位を表し、そしてこの単位は、環状、直鎖又は分岐の置換又は非置換のC1-C24アルキレンであり、ここで、1個以上の、好ましくは隣接していない、C原子、CH-又はCH2-基は、少なくとも1個の連結基により置換されていてもよいか;かつ/あるいはこの単位は、式V:式中、C1、C2は、それぞれ独立に、脂環式又は芳香族の非置換又は置換の炭素環式又は複素環式基を表し、好ましくはC1及びC2は、S1及び/又はS2基が長い分子軸を持つように、Z1、Z2、Z1a及び/又はZ1a’を介して反対位置で結合しており、そしてZ1、Z2、Z1a、Z1a’は、それぞれ独立に、架橋基を表し、そしてa1、a3’、a2、a3は、それぞれ独立に、a1a3’a2a3≦6、好ましくはa3及び/又はa3’が1であり、かつa1a2≦4であるように、0~3の整数を表すで示される非芳香族、芳香族、非置換又は置換の炭素環式又は複素環式基である]により表される、請求項2に記載の化合物。式XVI:[式中、S1、S2、Z、U、y及びzは、請求項3に記載された上記の意味及び優先傾向を有しており;そしてR、R1’、R1は、相互に独立に、水素、メトキシ、フッ素、ニトリル及び/又は塩素あるいはUの意味を有するが、ただし、少なくとも1個のR、R1’又はR1は、水素ではない]、又は式XVIII:[式中、U、R、R1’及びR1、S2、S1、Z、y及びzは、XVIについて上記の意味を有しており;そしてX6は、単結合又は直鎖若しくは分岐の置換若しくは非置換のC1-C6アルキレンである]、又は式XIX:[式中、U、R、R1’、R1、S2、S1、Z、y及びzは、XVIについて上記の意味を有する]により表される、請求項2に記載の化合物。式XVIIa、XVIIb、XVIIc、XVIIf、XVIII又はXIX:[式中、S1、S2、Z、U、y及びzは、請求項3に記載された上記の意味及び優先傾向を有しており;そしてR1、R1’、R1は、相互に独立に、水素、メトキシ、フッ素、ニトリル及び/又は塩素あるいはUの意味を有するが、ただし、少なくとも1個のR、R1’又はR1は、水素ではなく;そしてS1及びS2は、それぞれ相互に独立に、単結合又は直鎖若しくは分岐の置換若しくは非置換のC1-C12アルキレンを表し;そしてここで、1個以上の、好ましくは隣接していない、C原子、CH-又はCH2-基は、少なくとも1個の連結基により置換されていてもよい]又は式XVIIb若しくはXVIIc:[式中、S1、S2、y、z、R1、R1’、R1、Z及びUは、上記の意味及び優先傾向を有する]又は式XVIIf:[式中、S1、S2、R1、R1’、R1、Z及びUは、上記の意味及び優先傾向を有する]又は式XVIII若しくはXIX:[式中、S1、S2、y、z、R1、R1’、R1、Z及びUは、上記の意味及び優先傾向を有しており、そしてX6は、単結合又は直鎖若しくは分岐の置換若しくは非置換のC1-C6アルキレンである]により表される、少なくとも1個の側方置換部分を含む、請求項2に記載の化合物。式XX、XXI、XXII、XXIII、XXIV、XXV、XXVa若しくはXXVbにより表される少なくとも1個の側方置換部分を含む、請求項2に記載の化合物、及び/又は側鎖に式XX、XXI、XXII、XXIII、XXIV、XXV、XXVa若しくはXXVbにより表される少なくとも1個の側方置換部分を有するポリマーを含む、光整列材料:[XX、XXI、XXII、XXIII、XXIV、XXV、XXVa中、U、Zは、請求項3に記載された意味を有しており、そしてR1’、R1及びR1’’’は、相互に独立に、水素、メトキシ、フッ素、ニトリル及び/又は塩素の意味を有する]、[式中、U、Zは、請求項3に記載された意味を有しており、そしてR1及びR1’’’は、相互に独立に、水素、メトキシ、フッ素、ニトリル及び/又は塩素の意味を有するが、ただし、少なくとも1個のR1又はR1’’’は、水素ではない]。式XXVc、XXVd、XXVe、XXVf、XXVg、XXVIII、XIXにより表される少なくとも1個の側方置換部分を含む、請求項2に記載の化合物、及び/又は側鎖に式XXVc、XXVd、XXVe、XXVf、XXVg、XXVIII、XIXにより表される少なくとも1個の側方置換部分を有するポリマーを含む、請求項1に記載の光整列材料:[式中、S1、S2、Z、U、y及びzは、相互に独立に、請求項3に記載された意味及び優先傾向を有しており;そしてR1、R1’’’は、相互に独立に、水素、メトキシ、フッ素、ニトリル及び/又は塩素あるいはUの意味を有するが、ただし、少なくとも1個のR1又はR1’’’は、水素ではない];[式中、S1、S2、Z、U、y及びzは、相互に独立に、請求項3に記載された意味及び優先傾向を有しており;そしてR1、R1’’’は、相互に独立に、水素、メトキシ、フッ素、ニトリル及び/又は塩素あるいはUの意味、好ましくは水素の意味を有する];[式中、S1、S2、y、z、Z及びUは、請求項3に記載された上記の意味を有しており、そしてR1’、R1は、相互に独立に、水素、メトキシ、フッ素、ニトリル及び/又は塩素あるいはUの意味、好ましくは水素の意味を有する];及び[式中、S1、S2、y、z、Z及びUは、請求項3に記載された上記の意味を有しており、そしてR、R1’、R1は、相互に独立に、水素、メトキシ、フッ素、ニトリル及び/又は塩素あるいはUの意味を有するが、ただし、少なくとも1個のR、R1’、R1は、水素ではなく;そしてここで、X6は、単結合又は直鎖若しくは分岐の置換若しくは非置換のC1-C6アルキレンである]。請求項2に記載の化合物を接触させることを含む、請求項1に記載のポリマーの製造方法。請求項8に記載の方法により入手できる、請求項1に記載のポリマー、好ましくはホモ-及び/又はコポリマー。請求項1に記載されるか、若しくは請求項9により得られるか、若しくは請求項8により製造される、側鎖に式Iにより表される少なくとも1個の側方置換部分を有するポリマー、及び/又は請求項2に記載の少なくとも1種の化合物を含む、組成物、特にブレンド及び/又は配合物。ポリマー層、特に配向層の製造のための、請求項1に記載の光整列材料の、あるいは請求項1、9に記載されるか、又は請求項8において製造される、側鎖に式Iにより表される少なくとも1個の側方置換部分を有するポリマーの使用。ポリマー層、特に配向層の製造方法であって、請求項1に記載の光整列材料、又は請求項9により得られるか、若しくは請求項8により製造されるポリマー、又は請求項10に記載の組成物を支持体に適用し、そしてこれをアライニング光で処理することを含む方法。請求項1に記載の、側鎖に式Iにより表される少なくとも1個の側方置換部分を有する少なくとも1種の光整列材料を含むか、又は請求項9により得られるか、若しくは請求項8により製造される少なくとも1種のポリマーを含む、ポリマー層、特に配向層、あるいは請求項12により製造されるポリマー層。光学及び電気光学的非構造化又は構造化構成要素、好ましくは液晶ディスプレイセル、多層及びハイブリッド層素子の製造のための、請求項13に記載の、若しくは請求項12により製造されるポリマー層の、又は請求項1に記載の光整列材料の使用。請求項13に記載の、若しくは請求項12により製造される少なくとも1種のポリマー層を含むか、又は請求項1に記載の少なくとも1種の光整列材料を含む、光学及び電気光学的非構造化又は構造化構成要素、好ましくは液晶ディスプレイセル、多層及びハイブリッド層素子。請求項13に記載の、若しくは請求項12により製造される少なくとも1種のポリマー層を含むか、又は請求項1に記載の少なくとも1種の光整列材料を含む、液晶ディスプレイセルである、請求項14に記載の電気光学的非構造化又は構造化構成要素。実施例に使用される定義:質量分析EI=EI電子衝撃1HNMR=1H核磁気共鳴分光法DMSOd6=ジメチルスルホキシド重水素化300MHz=300メガヘルツM=カチオンの分子量m=多重項d=二重項dd=ダブル二重項t=三重項s=一重項q=四重項br=ブロードHCl=塩化水素NaOH=水酸化ナトリウムNMP=N-メチル-2-ピロリドンTHF=テトラヒドロフランプレチルト=液晶のチルト合成6-ヒドロキシヘキシル-3,5-ジニトロベンゾアート及び2-2,4-ジニトロフェニルエタノールは、WO2007071091A1引用例として本明細書に取り込まれるの79及び92ページに記載される製造法により調製する。実施例1化合物1:2-フルオロ-4-4,4,4-トリフルオロブトキシベンゾニトリルの調製4-ヨード-1,1,1-トリフルオロブタン464.5g1.95mol、4-ニトリル-3-フルオロフェノール267.6g1.95mol及び炭酸カリウム539.5g3.90molをNMP3Lに溶解する。この混合物を一晩80°Cに加熱する。溶液を室温まで冷却して、反応混合物を酢酸エチル及び水で抽出する。有機相を水で繰り返し洗浄し、硫酸ナトリウムで乾燥し、濾過して減圧下で濃縮することにより、化合物1503gを得る。実施例2化合物2:2-フルオロ-4-4,4,4-トリフルオロブトキシ安息香酸の調製化合物161.8g250.0mmol、硫酸150mL、酢酸600mL及び塩酸400mLを2日間加熱還流する。この混合物を冷却して、水2.5Lに注ぎ入れる。固体を濾過して、水で洗浄する。この固体を真空下で乾燥することにより、化合物253.4gを得る。実施例3化合物3:2-フルオロ-4-4,4,4-トリフルオロブトキシ安息香酸4-ホルミルフェニルの調製化合物25.0g18.7mmol、4-ヒドロキシベンズアルデヒド2.29g18.78mmol、4-ジメチルアミノピリジン0.23g1.88mmolをジクロロメタン25mLに溶解する。ジシクロヘキシルカルボジイミドDCC3.88g18.78mmolを0°Cで加える。この溶液を0°Cで1時間撹拌して、室温で一晩撹拌させておく。室温で22時間後、反応混合物をジクロロメタンと水とに分液する。有機相を水で繰り返し洗浄し、硫酸ナトリウムで乾燥し、濾過して減圧下で濃縮することにより、化合物36.92gを得る。実施例4化合物4:2E-3-4-{[2-フルオロ-4-4,4,4-トリフルオロブトキシベンゾイル]オキシ}フェニルプロパ-2-エン酸の調製化合物36.92g18.68mmol及びマロン酸3.32g31.93mmolをピリジン15mLに溶解する。ピロリジン0.78mL9.39mmolをこの懸濁液に加えて、これを90°Cでアルゴン下2.5時間反応させる。次にこの黄色の溶液を氷上に注ぐ。25HCl溶液でこの溶液を注意深くpH=1~2まで酸性にして、15分間撹拌する。生成物を濾別して、室温で真空下乾燥することにより、化合物47.75gを得る。実施例5化合物5:2-フルオロ-4-4,4,4-トリフルオロブトキシ安息香酸4-{1E-3-[2-2,4-ジニトロフェニルエトキシ]-3-オキソプロパ-1-エニル}フェニルの調製2-2,4-ジニトロフェニルエタノール2.50g11.8mmol、化合物44.86g11.8mmol、4-ジメチルアミノピリジン144mg1.2mmolをジクロロメタン30mLに溶解する。N-3-ジメチルアミノプロピル-N’-エチルカルボジイミド塩酸塩EDC塩酸塩2.48g13.0mmolを0°Cで加える。この溶液を0°Cで1時間撹拌し、室温で一晩撹拌させておく。室温で22時間後、反応混合物をジクロロメタンと水とに分液する。有機相を水で繰り返し洗浄し、硫酸ナトリウムで乾燥し、濾過して減圧下で濃縮する。トルエン:酢酸エチル95:5を溶離液として用いて残渣を200gシリカゲルのクロマトグラフィーに付し、酢酸エチル:ヘキサン混合物から結晶化することにより、化合物55.08g71が無色の結晶として生成する。実施例6化合物6:2-フルオロ-4-4,4,4-トリフルオロブトキシ安息香酸4-{1E-3-[2-2,4-ジアミノフェニルエトキシ]-3-オキソプロパ-1-エニル}フェニルの調製化合物55.8g8.38mmolをN,N-ジメチルホルムアミド54mL及び水6mLの混合物に溶解する。塩化第二鉄六水和物13.9g51.4mmolを加える。亜鉛粉末5.60g85.7mmolを少量ずつ60分以内に加える。この混合物を2時間反応させる。反応混合物を酢酸エチルと水とに分液して、濾過する。有機相を水で繰り返し洗浄し、硫酸ナトリウムで乾燥し、濾過して減圧下で濃縮する。トルエン:酢酸エチル1:3を溶離液として用いて残渣を200gシリカゲルで濾過し、酢酸エチル:ヘキサン混合物から結晶化することにより、化合物63.30gが無色の結晶として生成する。実施例7化合物7:3-メトキシ-4-ペンチルオキシ安息香酸の調製ブロモペンタン16.57g109.7mmol、バニリン酸メチル20g109.7mmol及び炭酸カリウム30.30g219mmolをNMP200mLに溶解する。この混合物を一晩80°Cに加熱する。1NNaOH溶液100mL100mmolを上記混合物に加えた。反応が終了するまで、この懸濁液を還流温度で30分間加熱する。この反応混合物を室温で冷却させて、冷水に注ぎ入れる。25HCl溶液でこの溶液を注意深く酸性にして、15分間撹拌する。生成物を濾別し、水で洗浄して室温で真空下一晩乾燥することにより、化合物723.90g97を白色の固体として得る。実施例8化合物8:2,3-ジフルオロ-4-ペンチルオキシ安息香酸の調製2,3-ジフルオロ-4-ヒドロキシ安息香酸19.09g109.7mmolを硫酸2滴を加えたメタノール500mL中で22時間還流する。溶媒を真空下で留去する。残渣にブロモペンタン16.57g109.7mmol、炭酸カリウム30.30g219mmol及びNMP200mLを加える。この混合物を一晩80°Cに加熱する。1NNaOH溶液100mL100mmolを上記混合物に加えた。反応が終了するまで、この懸濁液を還流温度で30分間加熱する。反応混合物を室温で冷却させて、冷水に注ぎ入れる。25HCl溶液でこの溶液を注意深く酸性にして、15分間撹拌する。生成物を濾別し、水で洗浄して室温で真空下一晩乾燥することにより、化合物825.72g96を白色の固体として得る。実施例9化合物9:3-フルオロ-4-4,4,4-トリフルオロブトキシ安息香酸の調製3-フルオロ-4-ヒドロキシ安息香酸4.37g28.00mmolを硫酸2滴を加えたメタノール100mL中で22時間還流する。溶媒を真空下で留去する。残渣に4-ヨード-1,1,1-トリフルオロブタン6.66g28.00mmol、炭酸カリウム11.84g85.00mmol及びNMP50mLを加える。この混合物を一晩80°Cに加熱する。1NNaOH溶液40mL40mmolを上記混合物に加えた。反応が終了するまで、この懸濁液を還流温度で30分間加熱する。反応混合物を室温で冷却させて、冷水に注ぎ入れる。25HCl溶液でこの溶液を注意深く酸性にして、15分間撹拌する。生成物を濾別し、水で洗浄して室温で真空下一晩乾燥することにより、化合物95.91g79を白色の固体として得る。それぞれ化合物7、8、9をエステル置換基として有する4-ホルミルフェニル化合物3A、3B、3Cは、化合物3についての実施例3に記載される製造法により調製するが、ただし、化合物2は、それぞれ化合物7、化合物8、化合物9に置き換える。3-メトキシ-4-ペンチルオキシ安息香酸4-ホルミルフェニル3A2,3-ジフルオロ-4-ペンチルオキシ安息香酸4-ホルミルフェニル3B3-フルオロ-4-4,4,4-トリフルオロブトキシ安息香酸4-ホルミルフェニル3Cケイ皮酸化合物4A、4B、4Cは、化合物4についての実施例4に記載される製造法により調製するが、ただし、化合物3は、それぞれ化合物3A、3B、3Cに置き換える。2E-3-4-{[3-メトキシ-4-ペンチルオキシベンゾイル]オキシ}フェニルプロパ-2-エン酸4A2E-3-4-{[2,3-ジフルオロ-4-ペンチルオキシベンゾイル]オキシ}フェニルプロパ-2-エン酸4B2E-3-4-{[3-フルオロ-4-4,4,4-トリフルオロブトキシベンゾイル]オキシ}フェニルプロパ-2-エン酸4Cジニトロ化合物5A、5B、5Cは、化合物5についての実施例5に記載される製造法により調製するが、ただし、化合物4は化合物4Aに置き換え、そして2-2,4-ジニトロフェニルエタノールは6-ヒドロキシヘキシル-3,5-ジニトロベンゾアートに置き換えるか、化合物4は化合物4Bに置き換え、そして2-2,4-ジニトロフェニルエタノールは6-ヒドロキシヘキシル-3,5-ジニトロベンゾアートに置き換えるか、化合物4は化合物4Cに置き換え、そして2-2,4-ジニトロフェニルエタノールは6-ヒドロキシヘキシル-3,5-ジニトロベンゾアートに置き換える。3-メトキシ-4-ペンチルオキシ安息香酸4-[1E-3-{6-[3,5-ジニトロベンゾイルオキシ]ヘキシル}オキシ-3-オキソプロパ-1-エニル]フェニル5A2,3-ジフルオロ-4-ペンチルオキシ安息香酸4-[1E-3-{6-[3,5-ジニトロベンゾイルオキシ]ヘキシル}オキシ-3-オキソプロパ-1-エニル]フェニル5B3-フルオロ-4-4,4,4-トリフルオロブトキシ安息香酸4-{1E-3-[2-2,4-ジニトロフェニルエトキシ]-3-オキソプロパ-1-エニル}フェニル5C化合物11は、化合物6についての実施例6に記載される製造法により調製するが、ただし、化合物5は、化合物5Aに置き換える。化合物12は、化合物6についての実施例6に記載される製造法により調製するが、ただし、化合物5は、化合物5Bに置き換える。化合物10は、化合物6についての実施例6に記載される製造法により調製するが、ただし、化合物5は、化合物5Cに置き換える。重合工程Aポリアミド酸の生成実施例102,3,5-トリカルボキシシクロペンチル酢酸1,2:3,4-二無水物0.820g3.66mmolを、NMP6.56mL中の化合物62.000g3.66mmolの溶液に加える。次に0°Cで2時間撹拌を行う。続いてこの混合物を室温で21時間反応させる。このポリマー混合物をTHF18mLで希釈し、水800mL中に沈殿させることにより、室温で真空下で乾燥後、ポリアミド酸12.76gが白色の粉末の形で生成する:[η]=0.21dLg実施例11実施例10と同様に、2,3,5-トリカルボキシシクロペンチル酢酸1,2:3,4-二無水物と共にポリアミド酸の調製のために以下のジアミンを使用する。化合物10を使用して、ポリアミド酸2が白色の粉末として生成する;[η]=0.22dLg化合物11を使用して、ポリアミド酸7が白色の粉末として生成する;[η]=0.26dLg化合物12を使用して、ポリアミド酸8が白色の粉末として生成する;[η]=0.27dLg実施例12実施例10と同様に、1,2,3,4-シクロブタンテトラカルボン酸二無水物と共にポリアミド酸の調製のために以下のジアミンを使用する。化合物6を使用して、ポリアミド酸5が白色の粉末として生成する;[η]=0.28dLg化合物10を使用して、ポリアミド酸6が白色の粉末として生成する;[η]=0.29dLg化合物11を使用して、ポリアミド酸3が白色の粉末として生成する;[η]=0.33dLg化合物12を使用して、ポリアミド酸4が白色の粉末として生成する;[η]=0.40dLg実施例13実施例10と同様に、化合物6と共にポリアミド酸の調製のために以下のテトラカルボン酸二無水物混合物を使用する。1,2,3,4-シクロブタンテトラカルボン酸二無水物及び2,3,5-トリカルボキシシクロペンチル酢酸1,2:3,4-二無水物の混合物25:75モル比を使用して、ポリアミド酸9が白色の粉末として生成する;[η]=0.31dLg実施例14重合工程Bポリイミドの生成上記実施例12で得られるポリアミド酸30.50gを1-メチル-2-ピロリドンNMP3mLに溶解する。ここにピリジン0.28g3.57mmol、4当量及び無水酢酸364mg3.57mmol、4当量を加え、80°Cで2時間脱水及び閉環反応を行う。このポリマー混合物をNMP1.5mlで希釈し、ジエチルエーテル100ml中に沈殿させ、濾過により収集する。このポリマーをTHF10mlから水200ml中に再沈殿させることにより、室温で真空下乾燥後、ポリイミド10.45gが生成する;[η]=0.31dLg、イミド化率ID=100実施例12の重合工程と同様に、部分イミド化ポリイミドの調製のために以下のポリアミド酸を使用する。イミド化率は、無水酢酸とピリジンとの比により調整する。ポリアミド酸3を無水酢酸1.2当量及びピリジンと共に使用して、ポリイミド2が白色の粉末として生成する;[η]=0.33dLg、ID=35実施例15液晶が光反応性ポリアミド酸1により整列する、液晶セルを調製する。固体ポリアミド酸1を溶媒N-メチル-2-ピロリドンNMP中に混合して、固体ポリアミド酸1が溶解するまで充分に撹拌し、第2の溶媒ブチルセルロースBCを加え、最終溶液が得られるまで全組成物を充分に撹拌することによって、ポリアミド酸1の4溶液を調製する。N-メチル-2-ピロリドンとブチルセルロースとの溶媒比は、1:1である。上記ポリマー溶液を2枚のITOコーティングガラス基板上に1200rpmのスピン速度で30秒間スピンコーティングする。スピンコーティング後、基板を、130°Cで5分間の仮焼成及び200°Cの温度で40分間の後焼成からなる焼成処理に付す。生じる層の厚さは70nm前後である。最上部にポリマー層をコーティングした基板は、直線偏光UV光LPUVに、基板表面の法線に対して40°の入射角で露光させる。偏光面は、基板法線及び光の伝播方向にわたる平面内にある。適用照射線量は、48mJcm2である。LPUV露光後、セルを2枚の基板で組立て、露光ポリマー層をセルの内側に向ける。基板は、誘導整列方向が相互に平行になるように、互いに対して調整するラビング処理による整列の場合の逆平行ラビング処理配置に対応する。セルは、負の誘電異方性を有する液晶MLC6610MerckKGAで真空法を用いて充填する。セル内の液晶は、明確なホメオトロピック配向を示す。87.86°のチルト角は、結晶回転法を用いて測定する。実施例16別の液晶セルは、ポリアミド酸1の代わりに異なる方向に側方置換を有するポリアミド酸2を使用し、かつ1250rpmのスピン速度を30秒間用いることを除いて、実施例15に記載されるのと同じ方法で調製する。実施例15と同じ方法でプレチルトを測定すると、88.40°である。実施例17別の液晶セルは、ポリアミド酸3を使用し、かつ1600rpmのスピン速度を30秒間用いることを除いて、実施例15に記載されるのと同じ方法で調製する。実施例15と同じ方法でプレチルトを測定すると、88.96°である。実施例18別の液晶セルは、ポリアミド酸4を使用し、かつ1750rpmのスピン速度を30秒間用いることを除いて、実施例15に記載されるのと同じ方法で調製する。実施例15と同じ方法でプレチルトを測定すると、88.34°である。このことは、整列層コーティング工程後の液晶セル加工条件の変更がないまま、プレチルトは、ポリマー上の様々な側方置換によって調節できることを示している。実施例194,4’-ジニトロ-1,1’-ビフェニル-2,2’-ジメタノールの調製:4,4’-ジニトロ-1,1’-ビフェニル-2,2’-ジカルボン酸3.6g10.83mmolをテトラヒドロフラン25mlに溶解して、1時間の間に滴下によりテトラヒドロフラン中のボラン-テトラヒドロフラン複合体1.0M溶液65ml65.02mmolに加える。25°Cで19時間後、水50mlを注意深く加える。1時間後、1NHCl溶液10mlでこの溶液をpH=1~2まで酸性にして、30分間撹拌させる。次にこの反応混合物を酢酸エチルと水とに分液する;有機相を水で繰り返し洗浄し、硫酸ナトリウムで乾燥し、濾過してロータリーエバポレーターにより濃縮する。残渣である白色の粉末としての4,4’-ジニトロ-1,1’-ビフェニル-2,2’-ジメタノール4.2gを、更に精製することなく使用する。実施例202-2,4-ジニトロフェニルプロパン-1,3-ジオールの調製:2,4-ジニトロトルエン20g106.5mmolをNMP280mLに可溶化する。この褐色の溶液に、パラホルムアルデヒド7.6g255.6mmolを加える。この懸濁液に、カリウムテトラブトキシド597mg5.32mmolを加える。生じる溶液をRTで一晩撹拌する。この混合物を氷200mL上に注ぎ、HCl252mLで中和する。次にこの反応混合物を酢酸エチルと水とに分液する;有機相を水で繰り返し洗浄し、硫酸ナトリウムで乾燥し、濾過してロータリーエバポレーターにより濃縮する。ヘプタン150mLを加えることにより、この溶液をRTで沈殿させる。生成物を濾過して真空下RTで乾燥する。生成物16.15gは、わずかに黄色の生成物として単離する。実施例21化合物21:2-フルオロ-4-4,4,4-トリフルオロブトキシ安息香酸4-1E-3-{[2’-{[2E-3-4-{[2-フルオロ-4-4,4,4-トリフルオロブトキシベンゾイル]オキシ}フェニルプロパ-2-エノイル]オキシ}メチル-4,4’-ジニトロ-1,1’-ビフェニル-2-イル]メトキシ}-3-オキソプロパ-1-エニルフェニルの調製4,4’-ジニトロ-1,1’-ビフェニル-2,2’-ジメタノール8.48g27.9mmol、化合物523.0g55.7mmol、4-ジメチルアミノピリジン170mg1.4mmolをジクロロメタン100mLに溶解する。N-3-ジメチルアミノプロピル-N’-エチルカルボジイミド塩酸塩EDC塩酸塩8.64g55.7mmolを0°Cで加える。この溶液を0°Cで1時間撹拌して、室温で一晩撹拌させておく。室温で22時間後、反応混合物をジクロロメタンと水とに分液する。有機相を水で繰り返し洗浄し、硫酸ナトリウムで乾燥し、濾過して減圧下で濃縮する。トルエン:酢酸エチル95:5を溶離液として用いて残渣を200gシリカゲルのクロマトグラフィーに付し、酢酸エチル:ヘキサン混合物から結晶化することにより、化合物2121g71が無色の結晶として生成した。実施例22化合物22:4-4,4,4-トリフルオロブトキシ-2-フルオロ安息香酸4-[1E-3-2-2,4-ジニトロフェニル-3-{[2E-3-4-{[2-フルオロ-4-4,4,4-トリフルオロブトキシベンゾイル]オキシ}フェニルプロパ-2-エノイル]オキシ}プロポキシ-3-オキソプロパ-1-エニル]フェニルの調製:2-2,4-ジニトロフェニルプロパン-1,3-ジオール6.75g27.9mmol、化合物523.0g55.7mmol、4-ジメチルアミノピリジン170mg1.4mmolをジクロロメタン100mLに溶解する。N-3-ジメチルアミノプロピル-N’-エチルカルボジイミド塩酸塩EDC塩酸塩8.64g55.7mmolを0°Cで加える。この溶液を0°Cで1時間撹拌して、室温で一晩撹拌させておく。室温で22時間後、反応混合物をジクロロメタンと水とに分液する。有機相を水で繰り返し洗浄し、硫酸ナトリウムで乾燥し、濾過して減圧下で濃縮する。トルエン:酢酸エチル95:5を溶離液として用いて残渣を200gシリカゲルのクロマトグラフィーに付し、酢酸エチル:ヘキサン混合物から結晶化することにより、化合物2221.3g74が無色の結晶として生成した。実施例23化合物23:2-フルオロ-4-4,4,4-トリフルオロブトキシ安息香酸4-1E-3-{[4,4’-ジアミノ-2’-{[2E-3-4-{[2-フルオロ-4-4,4,4-トリフルオロブトキシベンゾイル]オキシ}フェニルプロパ-2-エノイル]オキシ}メチル-1,1’-ビフェニル-2-イル]メトキシ}-3-オキソプロパ-1-エニルフェニルの調製化合物219.15g8.38mmolをN,N-ジメチルホルムアミド54mL及び水6mLの混合物に溶解する。塩化第二鉄六水和物13.9g51.4mmolを加える。亜鉛粉末5.60g85.7mmolを少量ずつ60分以内に加える。この混合物を2時間反応させる。反応混合物を酢酸エチルと水とに分液して濾過する。有機相を水で繰り返し洗浄し、硫酸ナトリウムで乾燥し、濾過して減圧下で濃縮する。トルエン:酢酸エチル1:3を溶離液として用いて残渣を200gシリカゲルで濾過し、酢酸エチル:ヘキサン混合物から結晶化することにより、化合物236.05gが無色の結晶として生成した。実施例24化合物24:4-4,4,4-トリフルオロブトキシ-2-フルオロ安息香酸4-[1E-3-2-2,4-ジアミノフェニル-3-{[2E-3-4-{[2-フルオロ-4-4,4,4-トリフルオロブトキシベンゾイル]オキシ}フェニルプロパ-2-エノイル]オキシ}プロポキシ-3-オキソプロパ-1-エニル]フェニルの調製化合物228.63g8.38mmolをN,N-ジメチルホルムアミド54mL及び水6mLの混合物に溶解する。塩化第二鉄六水和物13.9g51.4mmolを加える。亜鉛粉末5.60g85.7mmolを少量ずつ60分以内に加える。この混合物を2時間反応させる。反応混合物を酢酸エチルと水とに分液して濾過する。有機相を水で繰り返し洗浄し、硫酸ナトリウムで乾燥し、濾過して減圧下で濃縮する。トルエン:酢酸エチル1:3を溶離液として用いて残渣を200gシリカゲルで濾過し、酢酸エチル:ヘキサン混合物から結晶化することにより、化合物246.50gが無色の結晶として生成した。実施例252,3,5-トリカルボキシシクロペンチル酢酸1,2:3,4-二無水物0.277g1.24mmolをNMP3.51mL中の化合物241.20g1.24mmolの溶液に加える。次に0°Cで2時間撹拌を行う。次いでこの混合物を室温で21時間反応させる。このポリマー混合物をTHF25mLで希釈し、水800mL中に沈殿させることにより、室温で真空下乾燥後に、ポリアミド酸251.1gが白色の粉末の形で生成する:[η]=0.19dLg実施例26実施例25と同様に、2,3,5-トリカルボキシシクロペンチル酢酸1,2:3,4-二無水物と共にポリアミド酸の調製のために以下のジアミンを使用する。化合物23を使用して、ポリアミド酸26が白色の粉末として生成する;[η]=0.48dLg実施例27別の液晶セルは、ポリアミド酸25を使用し、かつ1500rpmのスピン速度を30秒間用いることを除いて、実施例15に記載されるのと同じ方法で調製する。実施例15と同じ方法でプレチルトを測定すると、88.05°であった。実施例283-メトキシ-4-4,4,4-トリフルオロブトキシ安息香酸、化合物28の調製この化合物は、化合物7についての実施例7に記載される製造法により調製するが、ただし、ブロモペンタンは、4-ヨード-1,1,1-トリフルオロブタンに置き換える。実施例293-メトキシ-4-4,4,4-トリフルオロブトキシ安息香酸4-ホルミルフェニル、化合物29の調製この化合物は、化合物3についての実施例3に記載される製造法により調製するが、ただし、化合物2は、化合物28に置き換える。実施例302E-3-4-{[3-メトキシ-4-4,4,4-トリフルオロブトキシベンゾイル]オキシ}フェニルプロパ-2-エン酸、化合物30の調製この化合物は、化合物4についての実施例4に記載される製造法により調製するが、ただし、化合物3は、化合物29に置き換える。実施例313-メトキシ-4-4,4,4-トリフルオロブトキシ安息香酸4-[1E-3-{6-[3,5-ジニトロベンゾイルオキシ]ヘキシル}オキシ-3-オキソプロパ-1-エニル]フェニル、化合物31の調製この化合物は、化合物5Bについての実施例5に記載される製造法により調製するが、ただし、化合物4Bは、化合物30に置き換える。実施例323-メトキシ-4-4,4,4-トリフルオロブトキシ安息香酸4-[1E-3-{6-[3,5-ジアミノベンゾイルオキシ]ヘキシル}オキシ-3-オキソプロパ-1-エニル]フェニル、化合物32の調製この化合物は、化合物6についての実施例6に記載される製造法により調製するが、ただし、化合物5Bは、化合物31に置き換える。実施例333,4-ビス[4,4,5,5,5-ペンタフルオロペンチルオキシ]安息香酸、化合物33の調製この化合物は、化合物7についての実施例7に記載される製造法により調製するが、ただし、ブロモペンタンは、5-ヨード-1,1,1,2,2-ペンタフルオロペンタンに置き換え、そしてバニリン酸メチルは、3,4-ジヒドロキシ安息香酸エチルに置き換える。実施例343,4-ビス[4,4,5,5,5-ペンタフルオロペンチルオキシ]安息香酸4-ホルミルフェニル、化合物34の調製この化合物は、化合物3についての実施例3に記載される製造法により調製するが、ただし、化合物2は、化合物33に置き換える。実施例352E-3-[4-{3,4-ビス[4,4,5,5,5-ペンタフルオロペンチルオキシ]ベンゾイル}オキシフェニル]プロパ-2-エン酸、化合物35の調製この化合物は、化合物4についての実施例4に記載される製造法により調製するが、ただし、化合物3は、化合物34に置き換える。実施例363,4-ビス[4,4,5,5,5-ペンタフルオロペンチルオキシ]安息香酸4-{1E-3-[2-2,4-ジニトロフェニルエトキシ]-3-オキソプロパ-1-エニル}フェニル、化合物36の調製この化合物は、化合物5についての実施例5に記載される製造法により調製するが、ただし、化合物4は、化合物35に置き換える。実施例373,4-ビス[4,4,5,5,5-ペンタフルオロペンチルオキシ]安息香酸4-{1E-3-[2-2,4-ジアミノフェニルエトキシ]-3-オキソプロパ-1-エニル}フェニル、化合物37の調製この化合物は、化合物6についての実施例6に記載される製造法により調製するが、ただし、化合物5は、化合物36に置き換える。実施例382-フルオロ-4-[4,4,5,5,5-ペンタフルオロペンチルオキシ]ベンゾニトリル、化合物38の調製この化合物は、化合物1についての実施例1に記載される製造法により調製するが、ただし、4-ヨード-1,1,1-トリフルオロブタンは、5-ヨード-1,1,1,2,2-ペンタフルオロペンタンに置き換える。実施例392-フルオロ-4-[4,4,5,5,5-ペンタフルオロペンチルオキシ]安息香酸、化合物39の調製この化合物は、化合物2についての実施例2に記載される製造法により調製するが、ただし、化合物1は、化合物38に置き換える。実施例402-フルオロ-4-[4,4,5,5,5-ペンタフルオロペンチルオキシ]安息香酸4-ホルミルフェニル、化合物40の調製この化合物は、化合物3についての実施例3に記載される製造法により調製するが、ただし、化合物2は、化合物39に置き換える。実施例412E-3-[4-{2-フルオロ-4-[4,4,5,5,5-ペンタフルオロペンチルオキシ]ベンゾイル}オキシフェニル]プロパ-2-エン酸、化合物41の調製この化合物は、化合物4についての実施例4に記載される製造法により調製するが、ただし、化合物3は、化合物40に置き換える。実施例422-フルオロ-4-[4,4,5,5,5-ペンタフルオロペンチルオキシ]安息香酸4-{1E-3-[2-2,4-ジニトロフェニルエトキシ]-3-オキソプロパ-1-エニル}フェニル、化合物42の調製この化合物は、化合物5についての実施例5に記載される製造法により調製するが、ただし、化合物4は、化合物41に置き換える。実施例432-フルオロ-4-[4,4,5,5,5-ペンタフルオロペンチルオキシ]安息香酸4-{1E-3-[2-2,4-ジアミノフェニルエトキシ]-3-オキソプロパ-1-エニル}フェニル、化合物43の調製この化合物は、化合物6についての実施例6に記載される製造法により調製するが、ただし、化合物5は、化合物42に置き換える。実施例442-フルオロ-4-4,4,4-トリフルオロブトキシ安息香酸メチル、化合物44の調製2-フルオロ-4-4,4,4-トリフルオロブトキシ安息香酸3.0g11.3mmolを、硫酸2滴を加えたメタノール40mL中で22時間還流する。真空下で溶媒を留去する。粗生成物は、更に精製することなく使用する。実施例45[2-フルオロ-4-4,4,4-トリフルオロブトキシフェニル]メタノール、化合物45の調製THF40mL中の化合物443.13g11.2mmolを0°Cに冷却する。この溶液に、LiAlH4THF溶液8.8mLを加える。3時間後、溶液は、HCl1N20mLの添加によりクエンチする。生成物をAcOEtで抽出し、水200mLで洗浄する。有機相を硫酸ナトリウムで乾燥して、真空下で溶媒を留去することにより、化合物452.32gを橙色の油状物として得る。実施例461-ブロモメチル-2-フルオロ-4-4,4,4-トリフルオロブトキシベンゼン、化合物46の調製化合物452.00g7.93mmol及びCBr43.42g10.31mmolをTHF20mLに溶解する。この溶液に、トリフェニルホスフィン2.70g10.31mmolを加える。1時間後、この混合物をシリカゲル栓で濾過して、AcOEt/ヘキサン1/1の混合物により溶出する。過剰の溶媒を真空下で除去することにより、化合物462.28gを無色の油状物として得る。実施例474-{[2-フルオロ-4-4,4,4-トリフルオロブトキシベンジル]オキシ}ベンズアルデヒド、化合物47の調製化合物1019959808761743694665659430416383358295239196実施例62別の液晶セルは、ポリアミド酸25を使用し、かつ1200rpmのスピン速度を30秒間用いることを除いて、実施例15に記載されるのと同じ方法で調製する。実施例15と同じ方法でプレチルトを測定すると、88.15°である。実施例63別の液晶セルは、ポリアミド酸26を使用し、かつ1400rpmのスピン速度を30秒間用いることを除いて、実施例15に記載されるのと同じ方法で調製する。実施例15と同じ方法でプレチルトを測定すると、88.60°である。実施例64別の液晶セルは、ポリアミド酸59を使用し、かつ1600rpmのスピン速度を30秒間用いることを除いて、実施例15に記載されるのと同じ方法で調製する。実施例15と同じ方法でプレチルトを測定すると、89.33°である。実施例65別の液晶セルは、ポリアミド酸60を使用し、かつ1900rpmのスピン速度を30秒間用いることを除いて、実施例15に記載されるのと同じ方法で調製する。実施例15と同じ方法でプレチルトを測定すると、87.44°である。実施例66別の液晶セルは、ポリアミド酸61を使用し、かつ1800rpmのスピン速度を30秒間用いることを除いて、実施例15に記載されるのと同じ方法で調製する。実施例15と同じ方法でプレチルトを測定すると、88.52°である。実施例67別の液晶セルは、ポリアミド酸62を使用し、かつ1200rpmのスピン速度を30秒間用いることを除いて、実施例15に記載されるのと同じ方法で調製する。実施例15と同じ方法でプレチルトを測定すると、77.2°である。実施例68別の液晶セルは、ポリアミド酸63を使用し、かつ1200rpmのスピン速度を30秒間用いることを除いて、実施例15に記載されるのと同じ方法で調製する。実施例15と同じ方法でプレチルトを測定すると、89.61°である。実施例69別の液晶セルは、ポリアミド酸64を使用し、かつ1600rpmのスピン速度を30秒間用いることを除いて、実施例15に記載されるのと同じ方法で調製する。実施例15と同じ方法でプレチルトを測定すると、87.84°である。"